이어서 , 전술 된 전착 성 페인트 조성물 을 상기 특별히 제조 된 패널 위 에 당업 계 에 주지 되 어 있 는 방식 으로 , 30 ℃ 의 교반 욕 에 이 를 담그 고 상기 패널 에 직류 정류기 의 음극 을 연결 하 고 , 상기 직류 정류기 의 양극 을 욕 온도 제어 를 위한 냉각수 가 순환 하 는 스테인리스 강 튜브 에 연결 함 으로써 전착 시켰 다 . 전압 을 0 V 로부터 150 V 의 설정 점 으로 30 초 에 걸쳐 올린 후 , 추가 로 120 초 동안 상기 전압 으로 유지 시켰 다 . 이러 한 시간 , 온도 및 전압 의 조합 으로 경화 시 17 ㎛ 의 건조 막 두께 를 갖 는 코팅 을 침착 시켰 다 . 3 개 의 패널 을 페인트 조성물 각각 에 대해 전기 코팅 하 였 다 . 전착 후 , 패널 을 욕 으로부터 제거 하 고 탈 이온 수 분사 로 격렬히 헹구 고 전기 오븐 에서 25 분 동안 178 ℃ 로 구 움 으로써 경화 시켰 다 .